СПОСОБ ПОЛУЧЕНИЯ ТЕПЛОБАРЬЕРНОЙ ЗАЩИТЫ И МНОГОСЛОЙНОЕ ПОКРЫТИЕ, СПОСОБНОЕ СФОРМИРОВАТЬ ТЕПЛОВОЙ БАРЬЕР

1. Способ изготовления защиты теплового барьера (11), покрывающего металлическую подложку, изготовленную из жаропрочного сплава, причем упомянутый тепловой барьер (11) содержит по меньшей мере один металлический подслой (13) и слой (14) керамики на основе диоксида циркония, стабилизированного иттрием, и представляющий собой столбчатую структуру, определяющую поры, отличающийся тем, что при осуществлении этого способа выполняют следующие этапы:
- реализуют при помощи метода золь-гель пропитку по меньшей мере части пор упомянутого слоя (14) при помощи коллоидного раствора на основе диоксида циркония для того, чтобы сформировать подслой (22) закрепления для защитного слоя;
- формируют на упомянутом слое (14) керамики, поверх которого располагается упомянутый подслой (22) закрепления, при помощи метода золь-гель, сплошной защитный слой (20) на основе оксида, используя коллоидный раствор, содержащий предшественники упомянутого оксида; и
- реализуют термическую обработку,
вследствие чего формируют наружный защитный слой, противодействующий воздействию материалов типа CMAS на упомянутый тепловой барьер.
2. Способ по п. 1, отличающийся тем, что упомянутый защитный слой (20) содержит в основном диоксид циркония, легированный иттрием и/или по меньшей мере одним элементом, принадлежащим к группе лантаноидов.
3. Способ по п. 1, отличающийся тем, что упомянутый защитный слой (20) содержит в основном один или несколько оксидов редкоземельных элементов.
4. Способ по любому из предшествующих пунктов, отличающийсятем, что реализуют формирование защитного слоя (20) при помощи метода золь-гель, используя коллоидный раствор с наполнителем.
5. Способ по п. 4, отличающийся тем, что реализуют формирование подслоя (22) закрепления с использованием коллоидного раствора без наполнителя, а также тем, что коллоидный раствор с наполнителем, используемый для формирования защитного слоя (20) методом золь-гель, содержит связующее, образованное золем, имеющим тот же химический состав, что и упомянутый коллоидный раствор без наполнителя, и наполнитель, образованный частицами порошка.
6. Способ по п. 5, отличающийся тем, что эти частицы порошка получаются на основе того же самого золя без наполнителя, что и золь, используемый для формирования подслоя (22) закрепления.
7. Многослойное покрытие для образования теплового барьера на металлической подложке, изготовленной из жаропрочного сплава, и содержащего по меньшей мере один металлический подслой (13), располагающийся на упомянутой подложке, один керамический слой (14) на основе диоксида циркония, стабилизированного иттрием, покрывающий упомянутый металлический подслой (13) и представляющий столбчатую структуру, определяющую поры, защитный слой (20) на основе оксида, покрывающий слой керамики, образуя сплошную пленку, и подслой (22) закрепления на основе диоксида циркония, получаемый из золя и располагающийся между слоем (14) керамики и защитным слоем (20) и в по меньшей мере части пор слоя (14) керамики.
8. Покрытие по п. 7, отличающееся тем, что упомянутый защитный слой (20), дополнительно, подвергается инфильтрации в по меньшей мере часть пор керамического слоя (14).
9. Покрытие по любому из пп. 7 и 8, отличающееся тем, что упомянутый защитный слой (20) имеет толщину в диапазоне от 1 мкм до 100 мкм.
10. Покрытие по п. 7, отличающееся тем, что упомянутый защитный слой (20) имеет пористость, не имеющую определенной ориентации.
11. Покрытие по п. 7, отличающееся тем, что упомянутый защитный слой (20) содержит в основном диоксид циркония, легированный иттрием и/или по меньшей мере одним элементом, принадлежащим к группе лантаноидов.
12. Покрытие по п. 7, отличающееся тем, что упомянутый защитный слой (20) содержит в основном один или несколько оксидов редкоземельных элементов.
13. Покрытие по п. 7, отличающееся тем, что упомянутый защитный слой (20) является более толстым, чем упомянутый подслой (22) закрепления.
14. Покрытие по п. 7, отличающееся тем, что размеры зерен защитного слоя (20) являются более крупными, чем размеры зерен подслоя (22) закрепления.
15. Покрытие по п. 14, отличающееся тем, что распределение размеров зерен подслоя (22) закрепления является более однородным, чем распределение размеров зерен для защитного слоя (20).